(57)【特許請求の範囲】
【請求項１】
ステンレス鋼板上に、少くとも１個のキレート環を有するチタン、ジルコニウム、錫またはアルミニウム化合物である有機金属化合物およびシリカを含有する表面処理剤層、フェノール樹脂含有加硫接着剤層およびニトリルゴム層を順次積層してなるニトリルゴム-金属積層ガスケット素材。
【請求項２】
表面処理剤層を形成する有機金属化合物とシリカとが、固形分比率として90:10〜60:40の重量比で用いられた請求項１記載のニトリルゴム-金属積層ガスケット素材。
【請求項３】
有機金属化合物が、少くとも１個のキレート環および少くとも１個のアルコキシル基を含有する化合物である請求項１または２記載のニトリルゴム-金属積層ガスケット素材。
【請求項４】
少くとも１個のキレート環を有する有機金属化合物が金属アルコキシド化合物との混合物として用いられた請求項１または２記載のニトリルゴム-金属積層ガスケット素材。
【請求項５】
シリカがコロイダルシリカである請求項１記載のニトリルゴム-金属積層ガスケット素材。
【請求項６】
フェノール樹脂含有加硫接着剤が、ノボラックフェノール樹脂、レゾールフェノール樹脂およびゴムポリマーを含有している加硫接着剤である請求項１記載のニトリルゴム-金属積層ガスケット素材。
【請求項７】
ニトリルゴム層上にさらに粘着防止剤層を積層させた請求項１記載のニトリルゴム-金属積層ガスケット素材。
【請求項８】
エンジンシリンダーヘッドガスケットとして用いられる請求項１乃至７のいずれかに記載のニトリルゴム-金属積層ガスケット素材。
【発明の詳細な説明】
【技術分野】
【０００１】
本発明は、ニトリルゴム-金属積層ガスケット素材に関する。更に詳しくは、エンジンシリンダーヘッドガスケットなどとして好適に用いられるニトリルゴム-金属積層ガスケット素材に関する。
【背景技術】
【０００２】
耐水性、耐LLC(ロングライフクーラント)性および耐熱性が必要とされるエンジン用シリンダヘッドガスケット素材の金属材料としては、主にステンレス鋼が用いられているが、ステンレス鋼に直接加硫接着剤を適用し、ゴムと接着させても耐液接着耐久性が悪く、このゴム金属積層板について水、LLC等に浸漬試験を実施すると、接着剥離を生ずるようになる。
【０００３】
このための対策として、本出願人は先に加硫接着剤を塗布する前処理として、ステンレス鋼上に塗布型クロメート処理を施し、水、LLC等に対する耐性を向上させることを提案している。しかしながら、塗布型クロメート処理では、Cr6+イオンが含まれるため、環境対策上からみて好ましくない。
【特許文献１】特開２０００−００６３０７号公報
【特許文献２】特開平１１−２２１８７５号公報
【０００４】
これに対して、フェノール系樹脂をベースとする各種加硫接着剤用下塗り剤も市販されているが、ステンレス鋼との接着においては、十分なる接着性、耐水性を示さない。
【０００５】
そこで本出願人はさらに、ゴム-金属積層ガスケット素材を製造するに際し、金属とゴムとの接着剤としてアルコキシシランをベースとする種々の加硫接着剤組成物を提案している。これらの加硫接着剤組成物は、予め化学的または物理的表面処理している金属表面との接着に特に適しているが、無処理の金属表面に適用した場合には、例えば塗布型クロメート処理を施したステンレス鋼の場合程の密着性を得ることはできない。
【特許文献３】特開平７−３４０５４号公報
【特許文献４】特開平７−２１６３０９号公報
【特許文献５】特開平８−２０９１０２号公報
【特許文献６】特開平９−３４３２号公報
【特許文献７】特開平９−４０９１６号公報
【特許文献８】特開平９−１３２７５８号公報
【特許文献９】特開平１０−７９９０号公報
【特許文献１０】特開平１０−８０２１号公報
【特許文献１１】特開平１１−１６７２号公報
【特許文献１２】特開２００１−２２６６４２号公報
【０００６】
また、ガスケットの実使用環境においては、同時に異種金属が同一液に接触している場合が多く、このような場合ゴム-金属積層ガスケット素材と異種金属間に電位が発生し、接着剥れが促進されてしまうが、このような環境下においても接着剥れの発生しないクロムフリーステンレス鋼とゴムとの積層体が望まれている。
【発明の開示】
【発明が解決しようとする課題】
【０００７】
本発明の目的は、ステンレス鋼板とニトリルゴムとの複合体よりなるゴム-金属積層ガスケット素材を形成するに際し、有害な塗布型クロメート処理などを金属に施さなくとも耐水性、耐LLC性、耐熱性にすぐれ、例えばエンジンシリンダーヘッドガスケットの実使用環境下を考慮した耐水試験方法においても、接着剥がれの生じないニトリルゴム-金属積層ガスケット素材を提供することにある。
【課題を解決するための手段】
【０００８】
かかる本発明の目的は、ステンレス鋼板上に、少くとも１個のキレート環を有するチタン、ジルコニウム、錫またはアルミニウム化合物である有機金属化合物およびシリカを含有する表面処理剤層、フェノール樹脂含有加硫接着剤層およびニトリルゴム層、好ましくはさらに粘着防止層を順次積層してなるニトリルゴム-金属積層ガスケット素材によって達成される。有機金属化合物としては、少くとも１個のキレート環および少くとも１個のアルコキシル基を有する化合物を用いることができ、あるいは少くとも１個のキレート環を有する有機金属化合物が金属アルコキシド化合物との混合物としても用いられる。
【発明の効果】
【０００９】
本発明にかかるニトリルゴム-金属積層ガスケット素材は、ステンレス鋼板、有機金属化合物およびシリカを含有する表面処理剤層、フェノール樹脂含有加硫接着剤層およびニトリルゴム層よりなる積層構造を有することにより、水、LLC液に対してすぐれた耐久耐液性を示すばかりではなく、すぐれた耐熱性をも有している。かかる耐久耐液性は、ガスケットと異種金属とが同一液に接触している場合にも有効に発揮され、異種金属間に発生する電位によって接着剥がれを生ずることもないといったすぐれた接着性を示す。
【００１０】
ステンレス鋼とニトリルゴムとを積層させた複合体を、水やLLCのような電解質に接触させて使用する場合、同一液にアルミニウムや鉄などの腐食し易い金属が存在すると、複合体との間に電位が発生し、それらの金属が腐食反応(アノード反応)を起すと同時に、複合体のステンレス鋼表面にカソード反応が起り、これによって接着剥れが発生するという現象を発見した。
【００１１】
このような現象の顕著な例として、アルミニウム製エンジンシリンダのヘッドガスケットとして、ニトリルゴム-ステンレス鋼積層ガスケットを使用すると、同じような温度条件で水、LLC溶液等の電解質に浸漬試験したものと比べ、短時間でブリスターや接着剥れが発生することが確認されるが、本発明に係るガスケット素材は、実使用環境下において、電解質中で異種金属と同時に使用されても、接着剥れを発生させないという効果を奏するものである。同時に、エンジンシリンダヘッドガスケットとして必要な耐熱性および耐LLC性を兼ね備えている。
【発明を実施するための最良の形態】
【００１２】
ステンレス鋼板としては、SUS301、SUS301H、SUS304、SUS430等が用いられる。その板厚は、ガスケット用途であるので、一般に約0.1〜2mm程度のものが用いられる。これらのステンレス鋼板上には、まず有機金属化合物およびシリカを含有する表面処理剤が塗布される。
【００１３】
有機金属化合物としては、例えばジイソプロポキシアルミニウムモノ(メチルアセトアセテート)、ジイソプロポキシアルミニウムモノ(エチルアセトアセテート)、ジイソプロポキシアルミニウムモノ(プロピルアセトアセテート)、ジイソプロポキシアルミニウムモノ(ブチルアセトアセテート)、ジイソプロポキシアルミニウムモノ(ヘキシルアセトアセテート)、ジn-プロポキシアルミニウムモノ(メチルアセトアセテート)、ジn-プロポキシアルミニウムモノ(エチルアセトアセテート)、ジn-プロポキシアルミニウムモノ(プロピルアセトアセテート)、ジn-プロポキシアルミニウムモノ(ブチルアセトアセテート)、ジn-プロポキシアルミニウムモノ(ヘキシルアセトアセテート)、ジブトキシアルミニウムモノ(メチルアセトアセテート)、ジブトキシアルミニウムモノ(エチルアセトアセテート)、ジブトキシアルミニウムモノ(プロピルアセトアセテート)、ジブトキシアルミニウムモノ(ブチルアセトアセテート)、ジブトキシアルミニウムモノ(ヘキシルアセトアセテート)、アルミニウムトリス(エチルアセトアセテート)、アルミニウムトリス(プロピルアセトアセテート)、アルミニウムトリス(ブチルアセトアセテート)、アルミニウムトリス(ヘキシルアセトアセテート)、アルミニウム-モノアセチルアセトネート-ビス(エチルアセトアセテート)、アルミニウムトリス(アセチルアセトネート)、ジイソプロポキシアルミニウムモノ(アセチルアセトネート)などの有機アルミニウム化合物、ジイソプロポキシチタンビス(メチルアセトアセテート)、ジイソプロポキシチタンビス(エチルアセトアセテート)、ジイソプロポキシチタンビス(プロピルアセトアセテート)、ジイソプロポキシチタンビス(ブチルアセトアセテート)、ジイソプロポキシチタンビス(ヘキシルアセトアセテート)、ジn-プロポキシチタンビス(メチルアセトアセテート)、ジn-プロポキシチタンビス(エチルアセトアセテート)、ジn-プロポキシチタンビス(プロピルアセトアセテート)、ジn-プロポキシチタンビス(ブチルアセトアセテート)、ジn-プロポキシチタンビス(ヘキシルアセトアセテート)、ジn-ブトキシチタンビス(メチルアセトアセテート)、ジn-ブトキシチタンビス(エチルアセトアセテート)、ジn-ブトキシチタンビス(プロピルアセトアセテート)、ジn-ブトキシチタンビス(ブチルアセトアセテート)、ジn-ブトキシチタンビス(ヘキシルアセトアセテート)、1,3-プロパンジオキシチタンビス(エチルアセトアセテート)、ジイソプロポキシチタンビス(アセチルアセトネート)、ジn-プロポキシチタンビス(アセチルアセトネート)、ジn-ブトキシチタンビス(アセチルアセトネート)、チタンテトラアセチルアセトネート、チタンテトラエチルアセトアセテート、チタンテトラプロピルアセトアセテート、チタンテトラブチルアセトアセテートなどの有機チタン化合物、ジイソプロポキシジルコニウムビス(メチルアセトアセテート)、ジイソプロポキシジルコニウムビス(エチルアセトアセテート)、ジイソプロポキシジルコニウムビス(プロピルアセトアセテート)、ジイソプロポキシジルコニウムビス(ブチルアセトアセテート)、ジイソプロポキシジルコニウムビス(ヘキシルアセトアセテート)、ジn-プロポキシジルコニウムビス(メチルアセトアセテート)、ジn-プロポキシジルコニウムビス(エチルアセトアセテー��)、ジn-プロポキシジルコニウムビス(プロピルアセトアセテート)、ジn-プロポキシジルコニウムビス(ブチルアセトアセテート)、ジn-プロポキシジルコニウムビス(ヘキシルアセトアセテート)、ジn-ブトキシジルコニウムビス(メチルアセトアセテート)、ジn-ブトキシジルコニウムビス(エチルアセトアセテート)、ジn-ブトキシジルコニウムビス(プロピルアセトアセテート)、ジn-ブトキシジルコニウムビス(ブチルアセトアセテート)、ジn-ブトキシジルコニウムビス(ヘキシルアセトアセテート)、1,3-プロパンジオキシジルコニウムビス(エチルアセトアセテート)、ジイソプロポキシジルコニウムビス(アセチルアセトネート)、ジn-プロポキシジルコニウムビス(アセチルアセトネート)、ジn-ブトキシジルコニウムビス(アセチルアセトネート)、ジルコニウムテトラアセチルアセトネート、ジルコニウムテトラエチルアセトアセテート、ジルコニウムテトラプロピルアセトアセテート、ジルコニウムテトラブチルアセトアセテートなどの有機ジルコニウム化合物、ジイソプロポキシ錫ビス(メチルアセトアセテート)、ジイソプロポキシ錫ビス(エチルアセトアセテート)、ジイソプロポキシ錫ビス(プロピルアセトアセテート)、ジイソプロポキシ錫ビス(ブチルアセトアセテート)、ジイソプロポキシ錫ビス(ヘキシルアセトアセテート)、ジn-プロポキシ錫ビス(メチルアセトアセテート)、ジn-プロポキシ錫ビス(エチルアセトアセテート)、ジn-プロポキシ錫ビス(プロピルアセトアセテート)、ジn-プロポキシ錫ビス(ブチルアセトアセテート)、ジn-プロポキシ錫ビス(ヘキシルアセトアセテート)、ジn-ブトキシ錫ビス(メチルアセトアセテート)、ジn-ブトキシ錫ビス(エチルアセトアセテート)、ジn-ブトキシ錫ビス(プロピルアセトアセテート)、ジn-ブトキシ錫ビス(ブチルアセトアセテート)、ジn-ブトキシ錫ビス(ヘキシルアセトアセテート)、1,3-プロパンジオキシ錫ビス(エチルアセトアセテート)、ジイソプロポキシ錫ビス(アセチルアセトネート)、ジn-プロポキシ錫ビス(アセチルアセトネート)、ジn-ブトキシ錫ビス(アセチルアセトネート)、錫テトラアセチルアセトネート、錫テトラエチルアセトアセテート、錫テトラプロピルアセトアセテート、錫テトラブチルアセトアセテートなどの有機錫化合物などがあげられ、好ましくは、下記２つの一般式
0004617737.tif 000002
0004617737.tif 000003
R：CH3、C2H5、n-C3H7 、i-C3H7、n-C4H9、i-C4H9、i-C8H17などの低
級アルキル基
R´：CH3基またはOR基(OR基は、アセト酢酸エステルを形成させる)
M1：Ti、Zr、Sn
M2：Al
n：1〜3の整数
m：1〜2の整数
で表される少くとも１個のキレート基を有する化合物あるいは少くとも１個のキレート環および少くとも１個のアルコキシル基を有する化合物が用いられる。少くとも１個のキレート環を有する化合物は、金属アルコキシド化合物との混合物としても用いられる。有機金属化合物の中では、好ましくは有機チタン化合物が用いられ、有機金属化合物は１種または２種以上の混合物としても用いられる。
【００１４】
シリカ(酸化けい素)としては、SiO2含有量が85％以上の乾式および湿式シリカを有機溶剤または水中にて分散させたもの、好ましくは高純度の無水シリカの微粒子を有機溶剤または水中にて分散させ、コロイド状としたいわゆるコロイダルシリカが用いられる。コロイダルシリカとしては、平均粒径が1〜50nm、好ましくは10〜30nmのものであって、メタノール、メチルエチルケトン、メチルイソブチルケトンなどの有機溶剤に分散されているものが用いられ、例えば市販品であるメタノールシリカゾル(日産化学工業製品：メタノール中に固形分濃度30重量％で分散したもの)、スノーテックスMEK-ST(同社製品；メチルエチルケトン中に固形分濃度30重量％で分散したもの)、スノーテックスMIBK-ST(同社製品；メチルイソブチルケトン中に固形分濃度30重量％で分散したもの)などが用いられる。
【００１５】
有機金属化合物とシリカとは、特にガスケット用途には固形分比率で90:10〜60:40の重量比で用いられる。ここで、有機金属化合物の固形分量は、これを135℃で1時間蒸発乾固させたときの蒸発残分量であり、実際に表面処理したとき、基板上に残る有機金属化合物量の指標となる量である。また、これら全体の固形分濃度が約0.01〜5重量％になるような有機溶剤溶液として調製される。シリカが40％よりも多い割合で用いられると、耐熱性の低下が起こり、高温空気加熱後の屈曲試験によって接着剥がれが生ずるようになる。一方、シリカがこれよりも少ない割合で用いられると、水、LLCなどに対する耐液耐久性が悪化するようになる。有機溶剤としては、メタノール、エタノール、イソプロパノールなどのアルコール類、アセトン、メチルエチルケトン、メチルイソブチルケトンなどのケトン類、エチレングリコールのモノメチルエーテル、モノエチルエーテル、モノブチルエーテル、モノエチルエーテルアセテートなどの多価アルコールまたはその誘導体が用いられる。
【００１６】
なお、シランカップリング剤またはそのオリゴマー、有機金属化合物およびシリカからなる表面処理剤を用いた場合には、例えば有機金属化合物に対して等重量のシランカップリング剤オリゴマーの添加により(後記比較例9)、耐水性、耐LLC性の低下が顕著に現れ、本発明の目的を達成することが困難となり、表面処理剤配合物の保存安定性も極端に悪くなる。このことから、本発明においては、表面処理剤中にシランカップリング剤またはそのオリゴマーを配合することは許容されず、このような先行技術が本出願前に存在していたとしても、それらとは区別されるべきものである。
【００１７】
以上の各成分を必須成分とする表面処理剤は、アルカリ脱脂処理されたステンレス鋼板上に浸漬、噴霧、はけ刷り、ロールコートなどの方法によって10〜1000mg／m2、好ましくは50〜500mg／m2の片面目付量(皮膜量)で塗布され、室温または温風で乾燥された後、100〜250℃で0.5〜20分間焼付け処理される。
【００１８】
ステンレス鋼板上に塗布され、乾燥処理を行った表面処理剤層上には、フェノール樹脂含有加硫接着剤が塗布される。フェノール樹脂含有加硫接着剤としては、ニトリルゴム用の加硫接着剤が用いられ、一般には市販品、例えば東洋化学研究所製品メタロックN31、ロームアンドハース社製品シクソン715、ロードファーイースト社製品TS1677-13、同社製品ケムロック205等を用いることができるが、好ましくはノボラックフェノール樹脂およびレゾールフェノール樹脂が9:1〜1:9の割合で配合されているもの、さらに好ましくはこれらの接着剤に、ニトリルゴム、フッ素ゴム、塩化ゴム等のゴムポリマー成分を含有させたものが用いられる。この場合には、フェノール樹脂固形分に100重量部に対して、ゴムポリマー成分が0〜50重量部の割合で配合されて用いられる。ゴムポリマー成分がこれより多い割合で用いられると、下地処理層との接着性が悪化し、耐液耐久性が悪化するようになる。ゴムポリマーは、単独あるいはゴムコンパウンドとして配合される。
【００１９】
これらのフェノール樹脂含有加硫接着剤は、一般にメタノール、エタノール、イソプロパノール等のアルコール系有機溶剤またはアセトン、メチルエチルケトン、メチルイソブチルケトン等のケトン系有機溶剤を単独または混合溶剤として、その成分濃度が約0.1〜10重量%の有機溶剤溶液として調製され、表面処理剤の場合と同様の塗布方法により50〜2000mg／m2の片面目付量(皮膜量)で塗布され、室温または温風で乾燥された後、100〜250℃で1〜20分間焼付処理される。
【００２０】
このようにして形成された加硫接着剤層上には、未加硫のニトリルゴムコンパウンドが約5〜120μm程度の片面厚さの加硫物層を両面に形成せしめるように、ニトリルゴムコンパウンドの有機溶剤溶液として塗布される。ニトリルゴムとしては、その硬化物の硬度(デュロメーターA)が80以上で、圧縮永久歪(100℃、22時間)が50％以下のものであればよく、特に配合内容によって制限されるものではない。ニトリルゴムは、イオウ、テトラメチルチウラムモノスルフィド等のイオウ系加硫剤を用いたコンパウンドとして使用することもできるものの、好ましくは有機過酸化物を架橋剤として使用した未加硫ニトリルゴムコンパンドとして用いられる。かかるパーオキサイド架橋系の未加硫ニトリルゴムコンパウンドとしては、例えば次のような配合例が示される。
(配合例)
NBR(JSR製品N235S)                                   100重量部
SRFカーボンブラック                                  80  〃
炭酸カルシウム                                       80  〃
粉末状シリカ                                         20  〃
酸化亜鉛                                              5  〃
老化防止剤(大内新興化学製品ノクラック224)             2  〃
トリアリルイソシアヌレート                            2  〃
1,3-ビス(第3ブチルパーオキシ)イソプロピルベンゼン   2.5  〃
可塑剤(バイエル社製品ブカノールOT)                    5  〃
【００２１】
塗布された未加硫ゴム層は、室温乃至約100℃の温度で約1〜15分間程度乾燥し、有機溶剤として用いられたメタノール、エタノールなどのアルコール類、メチルエチルケトン、メチルイソブチルケトンなどのケトン類、トルエン、キシレンなどの芳香族炭化水素類またはこれらの混合溶剤などを揮発させた後、約150〜230℃で約0.5〜30分間加熱加硫し、必要に応じて加圧して加硫することも行われる。加硫されたニトリルゴム層は、ガスケットとしての用途上、硬度(デュロメーターA)が80以上で、圧縮永久歪(100℃、22時間)が50%以下であることが望ましく、粘着防止が必要な場合には、その表面に粘着防止剤を塗布することもできる。
【００２２】
粘着防止剤は、ゴム同士やゴムと金属との粘着を防止する目的で使用され、加硫ニトリルゴム層上に皮膜を形成し得るものであれば任意のものを用いることができ、例えばシリコーン系、フッ素系、グラファイト系、アミド、パラフィン等のワックス系、ポリオレフィン系またはポリブタジエン系のもの等が挙げられるが、好ましくは液状の1,2-ポリブタジエン水酸基含有物、1,2-ポリブタジエンイソシアネート基含有物およびポリオレフィン系樹脂の有機溶剤分散液からなる粘着防止剤が用いられる。
【特許文献１３】特開平７−１６５９５３号公報
【実施例】
【００２３】
次に、実施例について本発明を説明する。
【００２４】
実施例１〜１９
SUS301鋼板(厚さ0.2mm)の表面をアルカリ脱脂した後、後記配合成分よりなる表面処理剤1〜19を皮膜量(片面目付量)120mg／m2となるように塗布し、200℃で1分間の乾燥を行った。
【００２５】
次に、
ノボラックフェノール樹脂およびレゾールフェノール樹脂
含有加硫接着剤
ロームアンドハース社製品シクソン715-A                100重量部
ロームアンドハース社製品シクソン715-B                  3  〃
ニトリルゴムコンパウンド(前記配合例)                      12.5  〃
トルエン                                                    34  〃
メチルエチルケトン                                        2305  〃
よりなる加硫接着剤Aを塗布し、室温で乾燥させた後、220℃で5分間の焼付処理を行った。
【００２６】
この接着剤層上に、ニトリルゴムコンパウンド(前記配合例)の25重量％混合有機溶剤溶液(トルエン：メチルエチルケトン＝重量比9:1)を塗布し、60℃、15分間乾燥させて片面厚さ20μmの未加硫ゴム層を形成させた後、220℃、60kgf／m2(5.88MPa)、2分間の加圧加硫を行って、ニトリルゴム金属積層ガスケット素材を得た。
【００２７】
有機金属化合物(前記一般式参照；比較例使用物を含む)：
有機金属化合物構造               固形分
記号   M     R    R′    n     m   (重量％) 
Ａ         Ti     i-C3H7     -        0        -        40
Ｂ         〃      C4H9      -        0        -        40
Ｃ         〃      C8H17     -        0        -        40
Ｄ         〃     i-C3H7   OC2H5      2        -        42.1
Ｅ         〃      〃       CH3       2        -        62.7
Ｆ         Al      〃     OC2H5       -        2        42
Ｇ         〃      C4H9      -        -        0        40
Ｈ         Zr      〃        -        0        -        40
Ｉ         〃      〃     OC2H5       3        -        42
Ｊ         〃      〃       CH3       2        -        63
Ｋ         Ti      -      OC2H5       4        -        40
Ｌ         〃      -       CH3        4        -        36.2
注) ここで固形分とは、有機金属化合物を135℃で1時間蒸発乾固させたときの蒸発残分      を指し、有機金属化合物の固形分は構造によって異なるが、成分全体の約30〜70重      量％程度である
表面処理剤組成(No.22〜27は比較例である)：
表面処  有機金属  シリカゾル・       配合量(重量部)       成分比   固形分 
理剤No.  化合物      溶剤     有機金属 シリカ  溶媒  率(％) 比率(％)
１       Ａ          IPA         100      45     5205   88:12    75:25
２       Ｂ          〃           〃      〃      〃      〃       〃  
３       Ｃ          〃           〃      〃      〃      〃       〃  
４       Ｄ          〃           〃      46     5464     〃       〃  
５       〃         MeOH          〃      〃      〃      〃       〃  
６       〃          IPA          〃      94    10931     〃       〃  
Ａ                      105                               〃  
７       Ｅ         MeOH         100      70     8200   59:41      〃  
８       〃          IPA          〃     140    16343   86:14      〃  
Ａ                      157                               〃  
９       Ｆ         MeOH         100      40     4680   89:11      〃  
10       Ｇ          IPA          〃      〃      〃      〃       〃  
11       Ｈ          〃           〃      45     5205   88:12      〃  
12       Ｉ          〃           〃      〃      〃      〃       〃  
13       Ｊ          〃           〃      〃      〃      〃       〃  
14       Ａ          〃           〃      15     4335   96:4     90:10  
15       〃          〃           〃      89     6511   79:21    60:40  
16       Ｄ         MeOH          〃      16     4564   96:4     90:10  
17       〃          〃           〃      94     6817   78:22    60:40  
18       〃          IPA          〃      31     9713   96:4     90:10  
Ａ                      106                                  
19       Ｄ          〃          100     187    16151   79:21    60:40
Ａ                      105                                  
20       Ｋ         MeOH         100      46     5464   88:12    75:25
21       Ｌ          〃           〃      44     5176   92:8       〃  
22       Ａ         (IPA)         〃      −     3900  100:0    100:0
23       〃          IPA          〃       7     4103   98:2     95:5
24       〃          〃           〃     134     7786   71:29    50:50
25       Ｄ        (MeOH)         〃      −     4110   88:12   100:0
26       〃         MeOH          〃       7     4303   98:2     95:5
27       〃          〃           〃     140     8170   70:30    50:50
注1) シリカゾル・溶剤欄で、IPAはイソプロパノールシリカゾル(日産化学工業製品)お      よびイソプロパノール溶剤が用いられたことを示しており、MeOHはメタノールシリ      カゾル(同社製品)およびメタノール溶剤が用いられたことを示している(ただし、
No.22、25はシリカが用いられていないので、溶剤の種類のみを示している)
注2) 成分比率とは、表面処理剤中の有機金属化合物とシリカ固形分との重量割合を示      している
注3) 固形分比率とは、表面処理剤中の有機金属化合物固形分とシリカ固形分との重量      割合を示している
【００２８】
実施例２０〜３８
実施例1〜19において、加硫接着剤Aの代りに、その配合成分としてフッ素ゴムポリマー(昭和電工デュポン社製品バイトンE-60C)9.5重量部がさらに追加して用いられ、メチルエチルケトン量が2844重量部に変更された加硫接着剤Bが用いられた。
【００２９】
実施例３９〜４０
実施例20〜38において、表面処理剤として前記No.20〜21のものが用いられた。
【００３０】
比較例１〜６
実施例20〜38において、表面処理剤として前記No.22〜27のものが用いられた。
【００３１】
比較例７
実施例20〜38において、表面処理剤28として下記配合のものが用いられた。
ジイソプロポキシチタンビス(エチルアセトアセテート)         100重量部
γ-アミノプロピルトリエトキシシラン                         50  〃
メタノール                                                6350  〃
【００３２】
比較例８
実施例20〜38において、表面処理剤29として下記配合のものが用いられた。
ジイソプロポキシチタンビス(エチルアセトアセテート)         100重量部
γ-アミノプロピルトリエトキシシラン                         50  〃
メタノールシリカゾル                                        80  〃
メタノール                                                8670  〃
【００３３】
参考例
攪拌機、加熱ジャケットおよび滴下ロートを備えた三口フラスコに、γ−アミノプロピルトリエトキシシラン40重量部および水20重量部を仕込み、pHが4〜5になる迄酢酸を加えてpHを調整し、数分間攪拌した。さらに攪拌を続けながら、ビニルトリエトキシシラン40重量部を滴下ロートを使って徐々に滴下し、滴下終了後約60℃で5時間加熱還流を行い、室温迄冷却してシラン共重合オリゴマーを得た。
【００３４】
比較例９
実施例20〜38において、表面処理剤30として下記配合のものが用いられた。
ジイソプキシチタンビス(エチルアセトアセテート)             100重量部
参考例で得られた共重合オリゴマー                           100  〃
メタノールシリカゾル                                        80  〃
メタノール                                                8120  〃
【００３５】
比較例１０
実施例20〜38において、表面処理剤31として下記配合のものが用いられた。
参考例で得られた共重合オリゴマー                           100重量部
メタノールシリカゾル                                        80  〃
メタノール                                                4720  〃
【００３６】
比較例１１
実施例20〜38において、表面処理剤32として下記配合のものが用いられた。
参考例で得られたシラン共重合オリゴマー                     100重量部
メタノール                                                2400  〃
【００３７】
以上の各実施例および比較例で得られたガスケット素材について、耐水性試験、耐LLC性試験および耐熱性試験を行った。
耐水性試験：ガラス製容器内に入れた95℃の1重量％炭酸水素ナトリウム水溶液中に70時間、ゴム-金属積層ガスケット素材とアルミニウム板とを逆V字形で頂部が接するようにクリップなどで押さえながら浸漬し、その際頂部付近は液面より上部に位置するようにし、また接触部分のゴム金属積層板はゴム部分を削り取り、ステンレス鋼板部分がアルミニウム板とが直接接触するようにして浸漬試験を行った後、ゴバン目剥離試験(JIS K5600-5-6塗膜の付着性試験方法＝クロスカット法＝準拠)を実施した
なお、この浸漬試験は、異種金属間の電位差を考慮した浸漬試験であり、本出願人によって提案されているものである(特開2005-49257号公報)
耐LLC性試験：ゴム-金属積層ガスケット素材を、50重量％LLC(日本ケミカル工業製品JCC310)水溶液に150℃、100時間浸せき後、ゴバン目剥離試験(JIS K5600-5-6塗膜の付着性試験方法＝クロスカット法＝準拠)を実施した
なお、耐水性試験および耐LLC性試験の評価は、JIS K5600-5-6に規定される分類に従っている。
分類０：カットの縁が完全に滑らかで、その格子の目にも剥がれがない。
〃 １：カットの交差点における塗膜の小さな剥がれ。
クロスカット部分で影響を受けるのは、明確に5％を上回ることはない。
〃 ２：塗膜がカットの縁に沿って、および／または交差点において剥がれている
。
クロスカット部分で影響を受けるのは、明確に5％を超えるが、15％を上
回ることはない。
〃 ３：塗膜がカットの縁に沿って、部分的または全体的に大剥がれを生じており
、および／または目の色々な部分が、部分的または全体的に剥がれている
。
クロスカット部分で影響を受けるのは、明確に15％を超えるが、35％を上
回ることはない。
〃 ４：塗膜がカットの縁に沿って、部分的または全体的に大剥がれを生じており
、および／または数か所の目が部分的または全体的に剥がれている。
クロスカット部分で影響を受けるのは、明確に35％を上回ることはない。
〃 ５：分類４でも分類できない剥がれ程度のいずれか。
耐熱性試験：ゴム-金属積層ガスケット素材を、165℃、100時間空気加熱暴露した後、直径4mmのマンドレルを使用して耐屈曲性試験(JIS K5600-5-1準拠)を実施し、以下の基準に従って評価を行った
評点５：割れ、剥がれなし
〃 ４：端面に小さなひび割れあり
〃 ３：全体的に小さなひび割れあり
〃 ２：全体的にひび割れあり
〃 １：完全に剥がれている
【００３８】
得られた結果は、次の表に示される。
表
表面    加硫   
例    処理剤 接着剤 耐水性試験 耐LLC性試験 耐熱性試験
実施例１    １      Ａ        ０           ０          ４    
〃  ２    ２      〃        ３           ２          ４
〃  ３    ３      〃        ０           ０          ４
〃  ４    ４      〃        ２           ０          ３
〃  ５    ５      〃        ０           ０          ５
〃  ６    ６      〃        ０           ０          ４
〃  ７    ７      〃        １           ０          ４
〃  ８    ８      〃        ０           ０          ４
〃  ９    ９      〃        １           ０          ５
〃  10    10      〃        ０           ０          ４
〃  11    11      〃        ０           ０          ４
〃  12    12      〃        ０           ０          ４
〃  13    13      〃        １           ０          ５
〃  14    14      〃        １           ０          ５
〃  15    15      〃        ０           ０          ３
〃  16    16      〃        ２           ０          ５
〃  17    17      〃        ０           ０          ３
〃  18    18      〃        １           ０          ５
〃  19    19      〃        ０           ０          ３
〃  20    １      Ｂ        ０           ０          ５
〃  21    ２      〃        ０           ０          ５
〃  22    ３      〃        ０           ０          ５
〃  23    ４      〃        ２           ０          ４
〃  24    ５      〃        ０           ０          ５
〃  25    ６      〃        ０           ０          ５
〃  26    ７      〃        １           ０          ５
〃  27    ８      〃        ０           ０          ５
〃  28    ９      〃        ０           ０          ５
〃  29    10      〃        ０           ０          ５
〃  30    11      〃        ０           ０          ５
〃  31    12      〃        ２           ０          ４
〃  32    13      〃        １           ０          ５
〃  33    14      〃        １           ０          ５
〃  34    15      〃        ０           ０          ４
〃  35    16      〃        ２           ０          ５
〃  36    17      〃        ０           ０          ４
〃  37    18      〃        １           ０          ５
〃  38    19      〃        ０           ０          ４
〃  39    20      〃        ３           １          ３
〃  40    21      〃        ３           ２          ３
比較例１    22      〃        ５           ５          ４
〃  ２    23      〃        ４           １          ５
〃  ３    24      〃        ３           ２          ２
〃  ４    25      〃        ５           ５          ２
〃  ５    26      〃        ４           １          ４
〃  ６    27      〃        ３           ２          １
〃  ７    28      〃        ５           ５          ５
〃  ８    29      〃        ５           ５          ５
〃  ９    30      〃        ４           ５          ４
〃  10    31      〃        ５           ５          ５
〃  11    32      〃        ５           ５          ４